СПОСОБ НАНЕСЕНИЯ ШЛАКОВОГО ГАРНИСАЖА НА ФУТЕРОВКУ КОНВЕРТЕРА

3
Способ нанесения шлакового гарнисажа на футеровку конвертера, включающий повалку конвертера и выпуск из него металла, подвергнутого окислительной продувке, оставление в конвертере шлака предыдущей плавки, ввод в шлак карбонатных и/или углеродсодержащих материалов и нанесение его на внутренние стенки конвертера путем подачи на шлак сверху струй нейтрального газа через фурму при ее переменной высоте, отличающийся тем, что до и/или в период нанесения шлакового гарнисажа в шлак вводят доломит, углеродсодержащее топливо и известь в соотношении 1:(0,2-0,6):(0,4-0,6) соответственно, а подачу нейтрального газа в первые 10-30 с производят с расходом 20-25 м/мин·т оставленного шлака предыдущей плавки при положении фурмы 15-30 приведенных калибров диаметра сопла над уровнем металла спокойной ванны с последующим снижением положения фурмы до 7-12 приведенных калибров с изменением положения фурмы 7-30 приведенных калибров с периодом 5…25 с, при этом расход нейтрального газа поддерживают равным 1,1-1,5 расхода газа первого периода.